(57)【要約】【課題】微細構造領域とフラット領域とに「表面が単平面となるコート層」を形成できるコーティング方法を提供する。【解決手段】平面状領域に微細な周期的構造が形成された微細構造領域１０Ａと、この微細構造領域に隣接する平坦な表面を有するフラット領域１０Ｂとを形成された被コーティング体１０の、微細構造領域１０Ａとフラット領域１０Ｂとにわたりコーティング材料を液状態でコーティングして、コート層を形成するコーティング方法において、微細構造領域１０Ａとフラット領域１０Ｂとに所定の段差量：ΔＨを、微細構造領域１０Ａにおける微細な周期的構造の形態に応じて予め設定することにより、コーティングされたコート層の表面を、微細構造領域とフラット領域とにわたって実質的に平坦な単一面とする。【選択図】図２
2010104927.tif 000002
【特許請求の範囲】
【請求項１】
平面状領域に微細な周期的構造が形成された微細構造領域と、この微細構造領域に隣接して平坦な表面を有するフラット領域とを形成された被コーティング体の、上記微細構造領域とフラット領域とにわたりコーティング材料を液状態でコーティングして、コート層を形成するコーティング方法において、
上記微細構造領域とフラット領域とに所定の段差量：ΔＨを、上記微細構造領域における微細な周期的構造の形態に応じて予め設定することにより、
コーティングされたコート層の表面を、上記微細構造領域とフラット領域とにわたって実質的に平坦な単一面とすることを特徴とするコーティング方法。
【請求項２】
請求項１記載のコーティング方法において、
被コーティング体に形成される微細な周期的構造の形態が、凸のマイクロレンズ面の２次元配列であり、上記凸のマイクロレンズ面の基底面を基準面として、マイクロレンズ面の高さをＨ、フラット領域の高さをＨ’とするとき、これらＨとＨ’とが、
Ｈ’＝（２／３）Ｈ  
の関係を満たし、段差量：ΔＨ（＝Ｈ−Ｈ’）が、マイクロレンズ面の高さ：Ｈの１／３であることを特徴とするコーティング方法。
【請求項３】
請求項１記載のコーティング方法において、
被コーティング体に形成される微細な周期的構造の形態が、凹のマイクロレンズ面の２次元配列であり、上記凹のマイクロレンズ面の基底面を基準面として、マイクロレンズ面の深さをＨ、フラット領域の高さをＨ’とするとき、これらＨとＨ’とが、
Ｈ’＝（１／３）Ｈ  
の関係を満たし、段差量：ΔＨ（＝Ｈ−Ｈ’）が、マイクロレンズ面の深さ：Ｈの２／３であることを特徴とするコーティング方法。
【請求項４】
請求項１記載のコーティング方法において、
被コーティング体に形成される微細な周期的構造の形態が、錐体形状の２次元配列であり、上記錐体形状の基底面を基準面として、錐体形状の高さをＨ、フラット領域の高さをＨ’とするとき、これらＨとＨ’とが、
Ｈ’＝（１／３）Ｈ  
の関係を満たし、段差量：ΔＨ（＝Ｈ−Ｈ’）が、錐体形状の高さ：Ｈの２／３であることを特徴とするコーティング方法。
【請求項５】
請求項１記載のコーティング方法において、
被コーティング体に形成される微細な周期的構造の形態が、断面形状が三角形である１次元の周期的構造であり、上記三角形の底面を基準面として、三角形の高さをＨ、フラット領域の高さをＨ’とするとき、これらＨとＨ’とが、
Ｈ’＝（１／２）Ｈ  
の関係を満たし、段差量：ΔＨ（＝Ｈ−Ｈ’）が、三角形の高さ：Ｈの１／２であることを特徴とするコーティング方法。
【請求項６】
請求項１記載のコーティング方法において、
被コーティング体に形成される微細な周期的構造の形態が、断面形状が矩形状の凸部と凹部の繰り返しである１次元の周期的構造であり、１次元の周期的構造における上記凸部と凹部の繰り返しピッチをａ、上記凸部の幅：ｂとし、上記凹部の底面を基準面として、凸部の高さをＨ、フラット領域の高さをＨ’とするとき、これらＨとＨ’とが、
Ｈ’＝｛（ａ―ｂ）／ａ｝Ｈ  
の関係を満たし、段差量：ΔＨ（＝Ｈ−Ｈ’）が、凸部の高さ：Ｈのｂ／ａ倍であることを特徴とするコーティング方法。
【請求項７】
平面状領域に微細な周期的構造が形成された微細構造領域と、この微細構造領域に隣接する平坦な表面を有するフラット領域とを形成された被コーティング体の、上記微細構造領域とフラット領域とにわたりコーティング材料を液状態でコーティングして、コート層を形成された微細構造素子であって、
請求項１〜６の何れか１のコーティング方法でコーティングされていることを特徴とする微細構造素子。
【請求項８】
基準平面を有する基板の上記基準平面上に、微細な周期的構造による微細構造領域と、これに隣接するフラット領域とを形成し、このように微細構造領域とフラット領域とを形成された基板表面に対しコーティング材料を液状態でコーティングしてコート層を形成する第１微細構造層形成工程と、
この第１微細構造層形成工程により形成されたコート層の表面に、別の微細な周期構造による微細構造を形成する別微細構造形成工程をＮ（≧１）回、別微細構造形成工程により形成された微細構造上にコーティングを行ってコート層を形成するコート層形成工程をＮ回もしくはＮ−１回、交互に行って、Ｎ＋１層の微細構造を形成するＮ層微細構造層形成工程とを有する複数層微細構造素子製造方法において、
第１微細構造層形成工程において、基準平面上に形成する微細構造領域とフラット領域との段差量：ΔＨを設け、
Ｎ層微細構造層形成工程においては必要に応じて、コート層上に微細構造とともにこの微細構造に対して段差量：ΔＨ’を有するフラット領域を形成し、
上記段差量：ΔＨおよびΔＨ’を、上記周期的構造の形態に応じて、請求項１〜６の何れか１に記載の大きさに設定することを特徴とする複数層微細構造素子製造方法。
【請求項９】
請求項８記載の複数層微細構造素子製造方法により製造される複数層微細構造素子。
【発明の詳細な説明】
【技術分野】
【０００１】
この発明はコーティング方法および微細構造素子および複数層微細構造素子およびその製造方法に関する。  
【背景技術】
【０００２】
例えば、液晶パネルには「個々の液晶画素に光を有効に集光するためのマイクロレンズアレイ」が用いられるのが通常であるが、このようなマイクロレンズアレイは一般に、マイクロレンズ面が形成された側の面を「別の部材の平坦な面」に所定の間隔で対向させて一体化される。このため、マイクロレンズ面が形成された側に「別部材と一体化するための平坦な面」を形成する必要がある。
【０００３】
このような平坦な面を形成するのに、従来は、マイクロレンズ面が形成された側の面に、平行平板状の透明基板を接合し、この透明基板を研磨で薄肉化して所望の厚さに形成し、研磨された面で別部材に接合一体化していた。
【０００４】
しかし、この方法では「研磨により透明基板の厚さ方向の大部分が削り落とされる」ことになり、透明基板材料の無駄が多く、また研磨に時間がかかり作業効率がよくない。材料コストや作業効率、環境の面から改善が望まれる。
【０００５】
上記平坦な面を形成するのは、別部材の平坦な面との一体化のためであり、適当なコーティング材料を塗布して「表面が平坦な面となるコート層」を形成できれば、材料の無駄がなく作業も効率的である。
【０００６】
ところでマイクロレンズアレイ等の光学部材は一般に、マイクロレンズ等のマイクロ光学面がアレイ配列パターンとして形成された「光学機能領域」と、この光学機能領域に接して設けられて平坦な表面を有する「フラット領域」とを有する。  
このように、光学機能領域とフラット領域とが互いに接して存在する光学部材に、スピンコート等の従来の塗布手法で塗布を行うと、塗布形成されたコート層の表面には、光学機能領域とフラット領域との境界部に「段差」を生じ、コート層の表面が「単一の平面にならない」という問題があった。
【０００７】
この問題を、図１を参照して説明する。  
図１において、符号１で示す光学部材は、基板の片面にマイクロレンズアレイ（光学機能領域）ＭＬＡとフラット領域ＦＤを形成されたものである。符号２はコーティング材料を塗布して形成された「コート層」を示す。  
図の如く、形成されたコート層２の自由表面には、マイクロレンズアレイＭＬＡとフラット領域ＦＤとの境界部に対応して、高さ：ｈの段差が形成され、自由表面は「単一の平面」とならない。  
従来、このような課題の解決を提案したものは、発明者の知る限りにおいて存在していない。  
かかる課題を解決する方策として以下の如きものが考えられる。  
即ち、所定の光学機能領域を形成した光学部材を「試作品として作製」し、上記の如き方法でコーティングを行ってコート層を形成する。  
このように形成されたコート層表面には、一般に上述の段差が発生するので、発生した段差の高さ：ｈを精密に測定する。上記段差の高さ：ｈは一般に「μｍオーダ」であるので、測定は「サブμｍオーダ」で行なわねばならない。  
そして、製品としての光学部材を製造するに当たっては、フラット部の高さを「測定された段差の高さの差：ｈ」だけ、試作品のものより低く設定して製造する。
【０００８】
このようにすれば、製品として製造された光学部材にコート層を形成するとき、コート層における段差の発生を回避できる。
【０００９】
しかしながら、この方法だと、光学部材を製造する場合に、一々「試作品を作製してコーティングを行い、形成されたコート層における段差の高さ：ｈを精密測定」する必要があり面倒でもある。
【発明の開示】
【発明が解決しようとする課題】
【００１０】
この発明は上述した事情に鑑みてなされたものであって、上記コート層の表面に段差を発生させることのないコーティング方法の提供を課題とする。  
この発明はまた、上記コーティング方法の実施により製造される微細構造素子の提供、さらには複数層微細構造素子の新規な製造方法およびこの製造方法で製造される複数層微細構造素子の提供を課題とする。
【課題を解決するための手段】
【００１１】
この発明にかかるコーティング方法は「平面状領域に微細な周期的構造が形成された微細構造領域と、この微細構造領域に隣接して平坦な表面を有するフラット領域とを形成された被コーティング体の、微細構造領域とフラット領域とにわたりコーティング材料を液状態でコーティングして、コート層を形成するコーティング方法」であり、以下の点を特徴とする（請求項１）。
【００１２】
即ち、微細構造領域とフラット領域とに所定の段差量：ΔＨを「微細構造領域における微細な周期的構造の形態に応じて予め設定する」ことにより、コーティングされたコート層の表面を、微細構造領域とフラット領域とにわたって実質的に平坦な単一面とする。
【００１３】
若干、説明を補足する。  
「被コーティング体」は、コーティングの対象となる物であり、平面状の領域に「微細構造領域と、この微細構造領域に隣接するフラット領域と」を形成され、この微細構造領域とフラット領域の形成された面に対してコーティングが行なわれる。
【００１４】
「微細構造領域」には、「微細な周期的構造」が形成される。  
「微細な周期的構造」は、単位となる微細形状が１次元的もしくは２次元的な周期をなして配列形成された構造である。  
このような微細な周期的構造の具体例としては、マイクロレンズ面（凸や凹の球面レンズ面や非球面レンズ面、アキシコンレンズ面や、シリンドリカルレンズ面等のアナモルフィックレンズ面等）を「単位となる微細形状」としてこれを１次元的もしくは２次元的に配列してなるマイクロレンズアレイや、マイクロプリズムを「単位となる微細形状」としてこれを１次元的あるいは２次元的にアレイ配列したもの等、光学的な機能を持つものを挙げることができるが、これに限らず、例えば、半導体メモリのように、個々のメモリ要素がアレイ配列したもの等を微細な周期的構造の具体例として挙げることもできる。
【００１５】
従って、微細構造領域には、微細な凹凸による周期的な構造が形成されている。上述の「光学機能領域」は、微細構造領域の１例である。
【００１６】
「フラット領域」は、位置的には微細構造領域に隣接する領域であり、表面形状は平坦な面である。フラット領域は、例えば、マイクロレンズアレイ形成領域（前述の光学機能領域）を枠取るように囲繞して形成される。
【００１７】
「コート層」は、被コーティング体の「微細構造領域とフラット領域と」にコーティング材料を液状態で塗布してコーティングした層である。コート層は、液状態で塗布されたコーティング材料が「固体状態（少なくとも、自由な流動を行わない状態）」となった状態である。
【００１８】
例えば、コーティング材料として「無機のゾルゲル材料」を用いることができ、このゾルゲル材料を液状態、即ち、ゾル状態で塗布し、これを光及び／または熱によりゲル化し、さらに固化させた状態のものを「コート層」とすることができる。
【００１９】
「コーティング材料」は、上記ゾルゲル材料に限らず、有機材料や無機材料や、周知のフォトレジストを用いることができる。  
「コーティング」は、各種コーティング材料を液状態で、スピンコータ、バーコータ、スリットコータ、フローコータ等の各種コータを用いて塗布して実行することができる。
【００２０】
請求項１記載のコーティング方法の特徴は、上述の如く「微細構造領域とフラット領域とに所定の段差量：ΔＨを、微細構造領域における微細な周期的構造の形態に応じて予め設定することにより、コーティングされたコート層の表面を、微細構造領域とフラット領域とにわたって実質的に平坦な単一面とする」点にあるが、ここに「所定の段差量：ΔＨを、微細構造領域における微細な周期的構造の形態に応じて予め設定する」とは、微細な周期的構造の形態に応じて「理論的に設定」することを意味する。  
発明者らの研究により、コーティング材料を液状で「被コーティング体に形成されている微細構造領域とフラット領域と」にコーティングすると、コーティング材料は、コーティングされる微細構造領域とフラット領域との全域に亘り均一に塗布されることが分かった。
【００２１】
微細構造領域にコーティングされるコーティング材料は液状であるので、微細構造領域の微細な凹凸の凹部にも隙間なく充填される。
【００２２】
微細構造領域とフラット領域とに対し「同じ大きさの面積：Ｓの領域」を想定すると、これら各領域の面積：Ｓに塗布されるコーティング材料の量（以下、コーティング量という。）：Ｖは等しい。「コーティング量：Ｖ」は、コーティング後にコート層（固化した層）として形成された状態での量である。
【００２３】
フラット領域の表面は平坦であるから、フラット領域に塗布されたコーティング量：Ｖは厚さ：ζ＝Ｖ／Ｓのコート層を形成する。
【００２４】
一方、微細構造領域において、微細な周期的構造を構成する「単位となる微細形状（例えば、マイクロレンズ面）」の体積（説明の具体性のため「凸面形状」であるとする。）を「ｖ」とし、面積：Ｓ内にこの微細形状がｎ個あるとすると、Ｓ内にｎ個の微細形状が占める体積は「ｎ・ｖ」となる。
【００２５】
そうすると、微細構造領域内の面積：Ｓに塗布されるコーティング量：Ｖのうち「ｎ・ｖ」はコート層を構成しない。  
微細形状の高さを「η」とすると、コーティング量：Ｖのうち「Ｓ・η―ｎ・ｖ」は、微細構造領域における「微細形状の底部から高さ：ηの部分まで」を充填するのに用いられ、そのあとは高さ：ξまで面積：Ｓ上に均一に塗布される。即ち、
Ｖ＝Ｓξ＋Ｓ・η―ｎ・ｖ        
の関係が成り立つ。
【００２６】
そこで、コーティング量：Ｖを、
Ｖ０＝Ｓ・η―ｎ・ｖ
に設定すると、コーティング量：Ｖ０により「微細構造領域に形成されるコート層」の表面は「微細形状の頂部と同じ高さ」になる。
【００２７】
この状態におけるコート層の表面が「フラット領域に形成されたコート層の表面と同一面になる条件（ξ＝０）」を考える。
【００２８】
コーティング量：Ｖ０のコーティング材料が、フラット領域の面積：Ｓ上に形成するコート層の厚さは「Ｖ０／Ｓ」である。
【００２９】
上記「微細構造領域のおける微細形状の底部」を基準高さとして、この基準高さからのフラット領域の高さをＨ’とすると、
Ｈ’＋Ｖ０／Ｓ＝（Ｖ０＋ｎ・ｖ）／Ｓ  
が成り立てば、形成されたコート層の表面は至るところ同一高さの単一面になる。即ち、
Ｈ’＝（Ｖ０＋ｎ・ｖ）／Ｓ―Ｖ０／Ｓ＝ｎ・ｖ／Ｓ  
となるように、フラット領域の高さ：Ｈ’を設定すれば良いことになる。
【００３０】
このとき、上記高さ：ηとＨ’との差が上述の「段差：ΔＨ」である。
【００３１】
面積：Ｓあたりに塗布されるコーティング量：Ｖを、
Ｖ＞Ｖ０  
とすれば、コート層の表面は常に「段差のない実質的な単一平面」となる。  
従って「Ｖ＞Ｖ０」を満たす条件内でコーティング量：Ｖを調整して、所望のコート層厚：（ξ＋η）を実現できる。
【００３２】
上記「ｎ」は、微細構造領域の設計条件として定まる。又、微細形状の体積：ｖは「微細形状の形態」により定まる。  
微細形状の具体的な形態によっては、上記体積：ｖを「単純な解析表現で表現できない場合」もあるが、コンピュータによる演算で算出可能である。また、面積：Ｓは任意に設定できるから、これを例えば「１ｃｍ２」に設定することができる（このとき、ｎは微細形状の面積密度になる）。
【００３３】
このようにして、段差：ΔＨは、微細構造領域に形成される微細な周期的構造の形態が定まれば、予めコーティング条件として理論的に設定できる。
【００３４】
即ち、この発明のコーティング方法は、コーティング方式が任意であり、被コーティング体における微細構造領域とフラット領域とに、予め「微細構造領域に形成される微細な周期的構造の形態に応じて定まる段差：ΔＨ」を設定する点に特徴がある。
【００３５】
以下、微細な周期的構造の形態の具体的な例について説明する。  
請求項１記載のコーティング方法において、被コーティング体に形成される微細な周期的構造の形態が「凸のマイクロレンズの２次元配列」である場合には、凸のマイクロレンズの基底面（前記「微細形状の底部」）を基準面とし、マイクロレンズの高さ（前記「η」に対応する。）をＨ、フラット領域の高さをＨ’として、段差量：ΔＨ（＝Ｈ−Ｈ’）を「マイクロレンズの高さ：Ｈの１／３」とすることができる（請求項２）。
【００３６】
また、請求項１記載のコーティング方法において、被コーティング体に形成される微細な周期的構造の形態が「凹のマイクロレンズの２次元配列」である場合には、凹のマイクロレンズの基底面（凹マイクロレンズ面の最も深い部分）を基準面として、マイクロレンズの深さをＨ、フラット領域の高さをＨ’として、段差量：ΔＨ（＝Ｈ−Ｈ’）を「マイクロレンズの深さ：Ｈの２／３」とすることができる（請求項３）。
【００３７】
請求項１記載のコーティング方法において、被コーティング体に形成される微細な周期的構造の形態が「錐体形状の２次元配列」である場合には、錐体形状の基底面を基準として、錐体形状の高さをＨ、フラット領域の高さをＨ’として、段差量：ΔＨ（＝Ｈ−Ｈ’）を「錐体形状の高さ：Ｈの２／３」とすることができる（請求項４）。
【００３８】
なお、請求項４の場合の錐体は「凸の錐体」の場合であり、「凹の錐体」の場合には、段差量：ΔＨを「錐体の深さ：Ｈの１／３」とすればよい。
【００３９】
請求項１記載のコーティング方法において、被コーティング体に形成される微細な周期的構造の形態が「断面形状が三角形である１次元の周期的構造（断面が三角波状の周期的構造）」である場合には、三角形の底面を基準面とし、三角形の高さをＨ、フラット領域の高さをＨ’として、段差量：ΔＨ（＝Ｈ−Ｈ’）を「三角形の高さ：Ｈの１／２」とすることができる（請求項５）。
【００４０】
請求項１記載のコーティング方法において、被コーティング体に形成される微細な周期的構造の形態が「断面形状が矩形状の凸部と凹部の繰り返しである１次元の周期的構造」である場合、１次元の周期的構造における「凸部と凹部の繰り返しピッチ：ａ、凸部の幅：ｂ」とし、凹部の底面を基準面として、凸部の高さをＨ、フラット領域の高さをＨ’として、段差量：ΔＨ（＝Ｈ−Ｈ’）を「凸部の高さ：Ｈのｂ／ａ倍」とすることができる（請求項６）。
【００４１】
この発明の微細構造素子は「平面状領域に微細な周期的構造が形成された微細構造領域と、この微細構造領域に隣接する平坦な表面を有するフラット領域とを形成された被コーティング体の、微細構造領域とフラット領域とにわたりコーティング材料を液状態でコーティングして、コート層を形成された微細構造素子」であって、上記請求項１〜６の何れか１のコーティング方法でコーティングされていることを特徴とする（請求項７）。
【００４２】
従って、請求項７記載の微細構造素子では、コート層の表面が「微細構造領域とフラット領域とにわたり実質的に平坦な単一面」となっている。
【００４３】
請求項７記載の微細構造素子は、例えば「微細な周期的構造として形成されたマイクロレンズ面に、別部材と一体化するための平坦な面を、コート層の表面として形成」して液晶パネルを構成するための「半製品」であることもできるし、微細な周期的構造として例えば「回折格子構造（グレーティング）」を形成され、この回折格子構造を保護する保護層としてコート層を形成した「回折光学素子」のような最終製品であることもできる。
【００４４】
この発明の複数層微細構造素子製造方法（請求項８）は「基準平面を有する基板の基準平面上に、微細な周期的構造による微細構造領域と、これに隣接するフラット領域とを形成し、このように微細構造領域とフラット領域とを形成された基板表面に対しコーティング材料を液状態でコーティングしてコート層を形成する第１微細構造層形成工程と、この第１微細構造層形成工程により形成されたコート層の表面に、別の微細な周期構造による微細構造を形成する別微細構造形成工程をＮ（≧１）回、別微細構造形成工程により形成された微細構造上にコーティングを行ってコート層を形成するコート層形成工程をＮ回もしくはＮ−１回、交互に行って、Ｎ＋１層の微細構造を形成するＮ層微細構造層形成工程とを有する複数層微細構造素子製造方法」であって、以下の如き特徴を有する。
【００４５】
即ち、第１微細構造層形成工程において、基準平面上に形成する微細構造領域とフラット領域との段差量：ΔＨを設ける。  
また、Ｎ層微細構造層形成工程においては必要に応じて、コート層上に微細構造とともにこの微細構造に対して段差量：ΔＨ’を有するフラット領域を形成する。
【００４６】
そして、段差量：ΔＨおよびΔＨ’を、周期的構造の形態に応じて、請求項１〜６の何れか１に記載の大きさに設定する。
【００４７】
請求項９記載の複数層微細構造素子は、請求項８記載の複数層微細構造素子製造方法により製造される２層微細構造素子である。
【００４８】
従来から知られる複数層微細構造素子は、平行平面基板の表裏に別個に微細構造を形成したりしているが、請求項８の方法により、基板の同一基準面上に複数層の微細構造を積層して形成することができる。
【００４９】
請求項８記載の複数層微細構造素子製造方法に関して若干補足する。
【００５０】
「第１微細構造層形成工程」は、上記の如く「基準平面を有する基板の基準平面上に、微細な周期的構造による微細構造領域と、これに隣接するフラット領域とを形成し、このように微細構造領域とフラット領域とを形成された基板表面に対しコーティング材料を液状態でコーティングしてコート層を形成する」工程であり、上記の如く「基準平面上に形成する微細構造領域とフラット領域との段差量：ΔＨを設け」るが、この段差量：ΔＨは、上述した請求項１〜６の何れか１に記載の大きさに設定する。
【００５１】
従って、第１微細構造層形成工程は、請求項１〜６の何れかに記載された方法と同じであり、微細構造領域とフラット領域とに形成されたコート層の表面は「実質的に平坦な単一面」である。
【００５２】
続く、Ｎ層微細構造層形成工程は、第１微細構造層形成工程で形成されたコート層表面の「実質的に平坦な単一面」の上に、微細構造の形成をＮ回、コート層の形成をＮ回もしくはＮ−１回行う。
【００５３】
上記「Ｎ」は１以上の整数である。
【００５４】
従って、Ｎ層微細構造層形成工程のうちで最も簡単なものは、微細構造の形成回数：Ｎ＝１、コート層の形成回数：Ｎ−１＝０の場合であって、第１微細構造層形成工程で「微細構造領域とフラット層との上に形成された、実質的に平坦な単一面をなすコート層（以下、これを「第１コート層」と呼ぶ）の上に、微細構造領域に形成された微細構造とは異なる微細構造を形成したものとなる。このときは、基板表面にフラット領域とともに形成された微細構造と、第１コート層上に形成された「別の微細構造」とによる２層の微細構造層が形成されたものである。
【００５５】
このようにして形成された「別の微細構造」の上にさらにコーティングを行って、第２のコート層を形成しても良い。即ち、この場合には、コート層の形成も２回行われる。
【００５６】
この場合、最上に形成される第２のコート層の表面が「段差を有しても良い」場合であれば、上記「別の微細構造」には、これとともに所定の段差：ΔＨ’を有するフラット領域を形成する必要は無い。
【００５７】
「別の微細構造の上に形成される第２のコート層の表面」が「実質的に平坦な単一面」であることを要求される場合には、第１コート層上に、上記「別の微細構造」とともに、この微細構造に対して段差量：ΔＨ’を有するフラット領域を形成し、この段差量を「別の微細構造の形態に応じて、請求項１〜６の何れか１に記載の大きさに設定して、第２のコート層の表面を実質的に平坦な単一面とする。  
以下、第２のコート層の上に他の微細構造の形成と第３のコート層の形成とを行い、さらに、第３のコート層の上にさらに他の微細構造の形成と第４のコート層の形成を行うという具合にして、所望の積層数の微細構造とコート層とを得ることができる。
【００５８】
上の説明から理解されるように、Ｎ層微細構造層形成工程において「第１コート層あるいは第２、第３・・のコート層上に微細構造とともに、この微細構造に対して段差量：ΔＨ’を有するフラット領域を形成する」のは必要に応じて行えばよい。
【発明の効果】
【００５９】
以上に説明したように、この発明によれば新規なコーティング方法および微細構造素子および複数層微細構造素子およびその製造方法を提供できる。
【００６０】
この発明のコーティング方法によれば、コート層の表面が、微細構造領域とフラット領域とにわたって実質的に平坦な単一面となるように、微細構造領域とフラット領域との段差量：ΔＨを、微細構造領域における微細な周期的構造の形態に応じて予め、理論的に設定するので、「一々試作品を作製してコーティングを行い、形成されたコート層における段差の高さ：ｈを精密測定」する必要がない。
【００６１】
従って、このコーティング方法を実施することにより、微細構造素子の製造を容易化できる。また、上記コーティング方法を利用する複数層微細構造素子の製造方法により、基板の同一面に容易に複数層の微細構造を積層することが可能である。
【発明を実施するための最良の形態】
【００６２】
以下、実施の形態を説明する。  
図２（ａ）は、コーティング方法の実施の１形態として、マイクロレンズアレイを「微細な周期構造」として形成された被コーティング体１０に対してコーティングを行い、コート層の表面を実質的な単一面とする場合を説明する。
【００６３】
図２（ａ）に示すように、被コーティング体１０は、石英ガラス等の透明材料による平行平板の片面の平面状領域に、微細な周期的構造として「凸のマイクロレンズ面をアレイ配列したマイクロレンズ面アレイ」が形成された微細構造領域１０Ａと、この微細構造領域１０Ａに隣接して平坦な表面を有するフラット領域１０Ｂとを形成されている。
【００６４】
図２（ａ）に示すように、微細構造領域１０Ａに形成されたマイクロレンズ面アレイの底部（基底部）から計った「微細形状であるマイクロレンズ面」の高さ：Ｈ、上記底部から計ったフラット領域１０Ｂの高さ：Ｈ’の差（Ｈ―Ｈ’）を段差量：ΔＨとする。
【００６５】
図２（ｂ）は、微細構造領域１０Ａにおけるマイクロレンズ面のアレイ配列状態を説明する図である。符号ＭＬで示す個々のマイクロレンズ面は、１辺の長さ：２ｒの正方形形状を底面形状として正方行列状に密接して配列している。
【００６６】
マイクロレンズ面ＭＬの頂部は球面形状となっている。  
このようなマイクロレンズ面アレイ形状は、平行平板の片面にフォトレジスト層を形成し、このフォトレジスト層に露光を行い、マイクロレンズ面となるフォトレジストの分布をパターニングし、加熱によりフォトレジストを軟化させて熱流動状態とし、軟化したフォトレジストの表面張力により球面形状を形成し、フォトレジストをポストベーキング後、異方性のエッチングを行ってフォトレジストの表面形状を平行平板の表面形状として転写することにより形成したものである。
【００６７】
このように、マイクロレンズ面の形状は「頂部が球面で底部が正方形」という特殊な形状であるので、その体積：ｖを単純な数式では表せない。コンピュータによるシミュレーション計算で計算を行ったところ、前記体積：ｖ、底辺の長さ：２ｒ、底部からの高さ：Ｈとして、上記マイクロレンズ面形状に対して簡単な関係：
ｖ＝４ｒ２Ｈ／３  
が得られた。
【００６８】
従って、１個のマイクロレンズ面に対応する「面積：４ｒ２と高さ：Ｈの直方体」の体積：４ｒ２Ｈのうちで、マイクロレンズ面形状以外の空間の占める体積は、
４ｒ２Ｈ−４ｒ２Ｈ／３＝２ｒ２Ｈ／３  
である。  
このとき、コート層の表面がマイクロレンズ面の頂部と合致し、かつ、この表面がフラット部にコートされたコート層の表面と同一面になるためには、フラット領域に形成されるコート層の厚さが「２Ｈ／３」であればよいから、マイクロレンズ面の底部から計ったフラット領域の高さ：Ｈ’を、
２Ｈ／３
とすればよく、従って、微細構造領域１０Ａとフラット領域１０Ｂとの段差量：ΔＨは、
ΔＨ＝Ｈ／３
とすればよい。
【００６９】
上記シミュレーション結果と実際のコーティング結果とを対比するために、実際に、上記マイクロレンズ面形状を持つ種々の被コーティング体を作製し、コート層の表面が、微細構造領域とフラット領域とで実質的な単一面となるときの段差量：ΔＨを調べたところ上記シミュレーション結果と非常によく一致する結果を得た。なお、コーティング材料は「無機のゾルゲル材料」を用いた。
【００７０】
１例を図２（ｄ）に示す。  
図２（ｄ）の横軸は、図２（ａ）に示す「マイクロレンズ面の高さ：Ｈ」をμｍ単位で示し、縦軸はフラット領域１０Ｂの高さ：Ｈ’をμｍ単位で示している。この例では、上記ｒ＝１０μｍである。
【００７１】
グラフにおける「４角印」はフラット領域の高さ：Ｈ’であり、「丸印」は、２Ｈ／３を表している。図の如く、Ｈ’と２Ｈ／３とは極めてよく合致しており、上記シミュレーションの正しさを裏付けている。
【００７２】
従って、上に説明したようなマイクロレンズ面による微細構造領域を形成する場合であれば、マイクロレンズ面の頂部とフラット領域との段差量：ΔＨを「マイクロレンズ面の高さ：Ｈの１／３」に設定すれば良く、「一々試作品を作製してコーティングを行ってコート層表面の段差：ｈを精密測定する必要」がなく、マイクロレンズ面の寸法や高さなどを所望のものに設定する場合にも段差量を上記理論に従い予め設定できる。
【００７３】
上記Ｈ’とＨとの関係「Ｈ’＝２Ｈ／３」は、以下のように考えることにより、簡便に得ることができる。  
即ち、図２（ｃ）に示すように、マイクロレンズ面形状を、直径：２ｒの円を底面とする高さ：Ｈの球面状の凸面形状として捉え、その体積を「２・ｒ２πＨ／３」と考える。  
そして、フラット領域にも、直径：２ｒの円を底面として考え、この底面を持つ高さ：Ｈ’の円柱を考える。この円柱の体積：「ｒ２π・Ｈ’」と上記体積「２・ｒ２πＨ／３」と等置して得られる関係：
ｒ２π・Ｈ’＝２・ｒ２πＨ／３    
から直ちに、上記「Ｈ’＝２Ｈ／３」、従って、
ΔＨ＝Ｈ−Ｈ’＝Ｈ／３  
が得られる。
【００７４】
上に説明した実施の形態例では、微細構造領域に「凸のマイクロレンズ面アレイ」を形成した場合を説明したが、コート層の自由表面に段差が発生するメカニズムは上述したとおりである。  
従って「微細構造領域に形成される種々の微細形状の１個に割り当てられる面積と同じ面積のフラット領域」に塗布されるコーティング材料の塗布量と「上記面積の微細形状に塗布される塗布量」とが略等しくなるように段差量：ΔＨを設定すればコート層の表面は実質的な単一面となる。
【００７５】
そして、段差量：ΔＨは、具体的な微細形状、即ち、微細な周期構造の形態に応じて理論計算により求めることができる。  
図３（ａ）に示す被コーティング体１２のように、微細構造領域に形成される微細な周期的構造が「凹マイクロレンズ面ＣＭＬ」であれば、この凹マイクロレンズ面ＣＭＬの最凹部に接する面とフラット領域１２ＦＬの平坦部との高低差を「Ｈ’」、凹マイクロレンズ面ＣＭＬの深さを「Ｈ」として段差量：ΔＨを定めればよい。  
この場合、フラット領域１２ＦＬの平坦部は、凹マイクロレンズ面ＣＭＬの最凹部に接する面（基準面）よりも高く設定される。
【００７６】
図３の例において、凹マイクロレンズ面ＣＭＬが、図２に即して説明した凸マイクロレンズ面を凹面形状としたものである場合には、図３（ｂ）に示すように、コーティングされるコーティング材料は、凹マイクロレンズ面ＣＭＬの内部を充填するので、図２の場合の充填される部分と充填されない部分との関係が逆になる。
【００７７】
従って、凹マイクロレンズ面ＣＭＬの深さ：Ｈ、フラット領域１２ＦＬの高さ：Ｈ’との間の関係は、
Ｈ’＝（１／３）Ｈ  
となり、段差量：ΔＨ（＝Ｈ−Ｈ’）は、マイクロレンズの深さ：Ｈの２／３に設定すれば、図３（ｂ）に示すようにコート層ＣＴの自由表面は「段差の無い単一面」となる。
【００７８】
図３（ｃ）に示すのは、図３（ｂ）のようにコーティングされたコート層ＣＴの「段差の無い平坦な単一面」にブラックマトリックスＢＬを形成して、液晶パネルのＴＦＴ基板側に組み付けるようにしたものであり、請求項７の微細構造素子の実施の１形態を構成する。
【００７９】
このとき、コート層ＣＴは「被コーティング体の屈折率より大なる屈折率を有する」材料が用いられ、被コーティング体１２に形成された凹マイクロレンズ面ＣＭＬを、高屈折率のコート層材料による凸マイクロレンズ面として機能させ、図３（ｃ）の下方から入射する略平行な光束をブラックマトリックスＢＬの開口部へ集光させる。
【００８０】
図２の例における凸マイクロレンズ面や、図３の例における凹マイクロレンズ面ＣＭＬの直径（上記２ｒ）は一般的な例で１０ないし２０μｍ程度、レンズ面の高さ（深さ）は３〜１０μｍ程度、コート層の厚みは１０〜５０μｍ程度である。
【００８１】
図４は、被コーティング体１４に形成される微細な周期的構造の形態が、錐体形状ＣＮの２次元配列である場合を説明する図である。
【００８２】
錐体形状ＣＮが「底面を一辺の長さ：Ａの正方形である高さ：Ｈの４角錐」で、これが正方行列状に密接して配列しているものとすれば、４角錐１個の体積は「Ａ２・Ｈ／３」であるから、上の説明から、錐体形状ＣＮの基底面を基準面としてフラット領域１４ＦＬの高さ：Ｈ’は、
Ｈ’＝（１／３）Ｈ  
となり、段差量：ΔＨ（＝Ｈ−Ｈ’）は、錐体形状の高さ：Ｈの２／３に設定すれば良いことになる。
【００８３】
図５は、被コーティング体１６に形成される微細な周期的構造の形態が「断面形状が三角形である１次元の周期的構造ＴＲＡ」である場合を説明する図である。  
周期的構造ＴＲＡは、図示の如く「断面が三角形形状で、図面に直交する方向にはこの断面形状が均一に続いている形態」を、図の左右方向へ密接して配列した形態である。
【００８４】
この場合、周期的構造ＴＲＡの各断面の三角形の底面を基準面とした三角形の高さ：Ｈ、フラット領域１６ＦＬの高さ：Ｈ’の関係は、明らかに、
Ｈ’＝（１／２）Ｈ  
であり、段差量：ΔＨ（＝Ｈ−Ｈ’）は三角形の高さ：Ｈの１／２に設定すればよい。なお、図５の例では、三角形状は２等辺三角形状であるが、三角形状がどのような形状であっても段差量：ΔＨは「三角形の高さ：Ｈの１／２」である。
【００８５】
このように、断面形状が１方向へ均一である微細形態を、上記１方向に直交する方向に密接に配列させる場合、例えば、断面形状が「長軸：Ｌ、短軸：Ｄの半楕円」である微細形状を、半楕円の長軸方向を１次元の配列方向として配列させた周期的構造の場合であれば、半楕円の面積が「ＬＤπ／２」であるところから、半楕円の底面からのフラット領域の高さ：Ｈ’は「Ｄπ／２」とすればよく、段差量：
ΔＨ＝Ｈ（＝Ｄ）−Ｈ’＝Ｄ（１−π／２）
とすればよい。
【００８６】
以上、被コーティング体に形成する段差量について具体的な例を説明したが、微細構造領域とフラット領域との段差量は、微細構造領域の表面構造（微細な周期的構造）とフラット領域の表面構造（平面）との構造上の差異と「これら両領域に塗布されるコーティング材料の量が等しいこと」とによる段差の発生を解消するように、微細な周期的構造の形態に応じて予め設定されるのであり、微細な周期的構造異の形態が設計により確定されれば、段差量は理論的に演算することができるものであり、上記の具体例に限定されるものではない。
【００８７】
１例として、図２に即して説明したマイクロレンズ面アレイにおいて、個々のマイクロレンズ面が底面形状として「半径：ｒの円形状」を有して互いに密接して正方行列状に配列されるものとし、レンズ面の断面形状が「長軸径：２ｒ、短軸径：Ｈの半楕円形状」で、底面部が互いに接しない部分が平面であるとした場合には、直径：２ｒの正方形１個あたりに１つのマイクロレンズ面が存在する。
【００８８】
このとき、マイクロレンズ面と底面部の「半径：ｒの円形」とを表面とする部分の体積は、「２πｒ２Ｈ／３」となり、フラット領域に直径：２ｒの正方形１個を考えると、フラット領域の上記底面部からの高さ：Ｈ’は、
２／３・（πＨ／４）
となり、段差量：ΔＨ（＝Ｈ−Ｈ’）＝πＨ／６
となって、図２に即して説明した例の場合の「２Ｈ／３」よりも略２０％大きくなる。
【００８９】
図６は、同一の基板の同じ側の面に「２種の周期的構造を形成する微細構造素子」の製造過程におけるコーティング方法の実施を説明するための図である。
【００９０】
形成される２種の周期的構造は、この形態例では図６（ａ）に示すようなサブウエーブ構造ＳＷＳと、回折機能を実現するためのグレーティングＧＲである。  
サブウエーブ構造ＳＷＳのピッチは０．１μｍ〜１μｍ、グレーティングＧＲのピッチは１〜１００μｍ程度である。
【００９１】
どちらの構造も「断面形状が矩形状の凸部と凹部の繰り返し」である１次元の周期構造である。  
このような微細構造素子を製造する際には、まず、ピッチの細かいサブウエーブ構造ＳＷＳを、電子ビーム描画等を用いるフォトリソグラフィにより基板２０に形成する。  
サブウエーブ構造ＳＷＳを形成した基板２０の状態を図６（ｂ）に示す。符号ＧＲＤＭで示す領域は「グレーティングを形成するための領域」であるが、サブウエーブ構造ＳＷＳを形成する際、図６（ｃ）（図６（ｂ）の「符号Ｃで示す部分」を拡大した図である。）に示すように、サブウエーブ構造ＳＷＳに対するフラット領域となるように、サブウエーブ構造ＳＷＳに対して段差量：ΔＨを持たせた平面状態として形成する。
【００９２】
サブウエーブ構造ＳＷＳのピッチを図６（ｃ）のように「ａ」とし、凸部の幅を「ｂ」とする。また、凸部の高さを「Ｈ」とする。
【００９３】
このとき、サブウエーブ構造ＳＷＳの凹部の底面を基準面とした凸部の高さ：Ｈ、フラット領域の高さ：Ｈ’が、関係：
Ｈ’＝｛（ａ―ｂ）／ａ｝Ｈ  
を満足するように設定すると、段差量：ΔＨ（＝Ｈ−Ｈ’）は、凸部の高さ：Ｈのｂ／ａ倍となり、この条件を満足すれば、図６（ｄ）に示すように、コーティング材料によるコーティングを行って得られるコート層ＣＴ１の表面は「平坦な単一面」となって、サブウエーブ構造ＳＷＳと領域ＧＲＤＭとの境界で段差が発生することが無い。
【００９４】
この製造方法においては、コーティング材料はフォトレジストであり、液状体のものをスピンコートでコーティングする。コーティングされるフォトレジストは液状であるので、サブウエーブ構造ＳＷＳの１μｍ以下の微細ピッチの凹部にも良好に充填させることができる。
【００９５】
続いて、コート層ＣＴ１の領域ＧＲＤＭに相当する部位に、公知の露光方法でグレーティングＧＲに対応するパターンをパターニングし、露光されたフォトレジストを除去して「グレーティングに応じたフォトレジストパターン」を形成する（図６（ｅ））。そして、このフォトレジストパターンをマスクとしてエッチングを行い、上記フォトレジストパターンを基板２０の表面部に転写する。
【００９６】
その後、コート層ＣＴ１を形成していたフォトレジストを除去すれば、図６（ｆ）に示すように、基板２０にサブウエーブ構造ＳＷＳとグレーティングＧＲとが形成された「微細構造素子」が得られる。
【００９７】
図７は、請求項９の複数層微細構造素子の１例として、前記微細構造形成回数：Ｎ＝１の場合を説明図的に示している。  
図７において、符号７０は基板を示し、図において上方の面が「基準平面」となっている。この例において、基板７０は透明な平行平板である。  
符号７２は「微細構造領域を形成する微細形状」であり、図に表れた「矩形形状の断面形状」は図面に直交する方向には一様である。即ち、微細形状７２の左右方向への１次元の周期的配列により「微細な周期的構造」を形成している。  
符号７２Ａは周期的構造の端部に「微細構造領域に隣接して形成された端部微細形状」を示す。端部微細形状７２Ａは、材質的には微細形状７２と同じ材料で、微細形状７２による微細構造領域の形成と同時に形成される。  
これら微細形状７２、端部微細形状７２Ａの材料は、例えば、Ａｕ、Ａｌ等の金属材料や他の適宜のものを用いることができる。
【００９８】
微細形状７２の周期的配列をＡｕやＡｌの薄膜構造として形成すると、このような微細構造領域に「位相差発生機能」を持たせることができる。このような場合、微細形状７２の配列のピッチは１００〜１０００ｎｍである。
【００９９】
端部微細形状７２Ａは、その厚さが微細形状７２の厚みと異なっており、端部微細形状７２の図における上面は「微細形状７２による微細構造領域に隣接するフラット領域」を形成している。
【０１００】
図７における符号７４はコート層を示し、符号７６は「第２の微細な周期的構造による微細構造」を示している。
【０１０１】
コート層７４の厚み（基準平面からの厚み）は１００ｎｍ程度である。
【０１０２】
微細構造７６は、図に示すような断面形状が矩形状の微細形状を配列する場合だと、例えば前述のサブ波長構造やグレーティングとしての機能を持たせることができるが、これに限らず、例えば、マイクロレンズアレイやマイクロプリズムアレイ等として構成することもできる。
【０１０３】
図７のような「２層微細構造素子」は以下のように製造できる。  
即ち、まず、基準平面を有する基板７０の基準平面上に、微細形状７２の周期的構造による微細構造領域と、これに隣接するフラット領域（微細形状７２Ａの上面）とを形成する。  
このとき、微細形状７２による微細構造領域と、微細形状７２Ａの上面によるフラット領域とに段差量：ΔＨを持たせ、この段差量：ΔＨを、上に説明した各種のコーティング方法に従って、コート層７４の上面が段差のない平坦な単一面となるように設定する。
【０１０４】
図７の場合であれば、図６（ｃ）に即して説明した例のように、微細形状７２の配列ピッチを「ａ」、微細形状７２の幅を「ｂ」、微細構造７２の厚みをＨとして、段差量：ΔＨを「Ｈｂ／ａ」とすればよい。
【０１０５】
このようにして、第２の微細な周期的構造による微細構造７６が形成されるべきコート層７４の表面が「段差の無い平坦な単一面」として形成されるので、コート層７４の表面を「研磨等により単一面化」する工程を必要とせず、コーティングされたコート層７４の表面に直接、微細構造７２を形成することができる。
【０１０６】
このようにして、図７に示す如き複数層微細構造素子を製造できる。  
この複数層微細構造素子製造方法は、コート層７４の表面が平坦な単一面として形成されるので、第２の微細な構造による微細構造７６を形成する際に、コート層７４の表面を研磨等により単一面化する必要がない。  
従って、複数層微細構造素子を「より容易」且つ「より安価」に製造できる。
【０１０７】
最後に、図２に即して説明したような微細構造素子の製造について簡単に説明する。
【０１０８】
図８（ａ）は、微細構造素子の「被コーティング体」となる透明平行平板１００の上に薄いクロム層１０２を形成した状態を示す。クロム層１０２上にフォトレジスト層１０４を形成し（ｂ）、露光・現像を行って「微細構造領域となる部分」のフォトレジスト層１０４を除去する（ｃ）。フォトレジスト層１０４の残留する部分は「フラット領域となるべき部分」に対応する。
【０１０９】
ついで、ウエットエッチングを行って、図８（ｄ）に示すように「微細構造領域となる部分」のクロム層１０２を除去し、さらにクロム層１０２上のフォトレジスト層１０４を灰化して除去し（ｅ）、再度、フォトレジスト層１０６を形成する（ｆ）。  
このフォトレジスト層１０６に露光・現像・加熱を行い、レジストの熱流動により凸のマイクロレズ面アレイに対応するレジスト形状領域を形成し、これに接するフラット部にはクロム層１０２を残す（ｇ）。
【０１１０】
続いてドライエッチングによりフォトレジスト層１０６の表面形状を透明平行平板１００の表面形状として転写しつつ、クロム層１０２をエッチングで除去する。この状態で、クロム層を除去された部分と、マイクロレンズ面アレイとして形成された部分の頂部との段差量が所望の段差量：ΔＨとなるようにクロム層の除去のタイミングを設定する。
【０１１１】
その後、さらにエッチングを進行させ「フラット領域」を形成する。このようにして、図８（ｈ）に示すように所望の被コーティング体１００を得ることができる。そして、この被コーティング体１００にコーティング材料をコーティングすることにより、図２に示した如き微細構造素子を得ることができる。
【図面の簡単な説明】
【０１１２】
【図１】発明の課題を説明するための図である。
【図２】コーティング方法の実施の１形態を説明するための図である。
【図３】コーティング方法の実施の別形態を説明するための図である。
【図４】コーティング方法の実施の他の形態を説明するための図である。
【図５】コーティング方法の実施の他の形態を説明するための図である。
【図６】コーティング方法の実施の他の形態を説明するための図である。
【図７】複数層微細構造素子とその製造方法の実施の他の形態を説明するための図である。
【図８】図２に示したタイプの微細構造素子における被コーティング体の製造の１例を説明するための図である。
【符号の説明】
【０１１３】
１０      被コーティング体  
１０Ａ    微細構造領域  
１０Ｂ    フラット領域
ΔＨ      段差量  
ＣＴ      コート層
【図１】
2010104927.tif 000003
【図２】
2010104927.tif 000004
【図３】
2010104927.tif 000005
【図４】
2010104927.tif 000006
【図５】
2010104927.tif 000007
【図６】
2010104927.tif 000008
【図７】
2010104927.tif 000009
【図８】
2010104927.tif 000010